(57)【要約】【課題】  飲料水を浄化し、各種飲食物の味をまろやかにし、冷蔵庫の脱臭剤としても機能する遠赤外放射性、保湿性、脱臭性等に優れた鉱物質ボールとその製造方法を提供する。【解決手段】  破砕した蛇紋石、角閃石等の天然の遠赤外線放射岩石を含有した陶土からなる球状の素焼き芯体表面に、超微粒の遠赤外線放射物質を含有する釉薬を施した外径が２０〜３０ｍｍの遠赤外線を放射するボール状焼き物である。【選択図】  なし【特許請求の範囲】
【請求項１】
遠赤外線を放射する自然鉱物粉末を配合した陶土からなる球状の素焼き芯体の表面に、１〜１００ｎｍ径の超微相寸法のポリマーと陶土との複合体からなる遠赤外線放射物質を含有する釉薬を施した外径が２０〜３０ｍｍの遠赤外線放射鉱物質ボール。
【請求項２】
陶土からなる球状の素焼き芯体の下面を平坦にした請求項１に記載の遠赤外線放射鉱物質ボール。
【請求項３】
遠赤外線を放射する自然鉱物粉末を陶土に配合して外径が２０〜３０ｍｍの球状の芯体を形成し、この芯体を自然乾燥ののち素焼きし、この素焼きした球状の芯体を、１〜１００ｎｍ径の超微相寸法のポリマーと陶土との複合体粉末からなる遠赤外線放射物質を含有する釉薬中に浸漬して釉薬をコーティングし焼成する遠赤外線放射鉱物質ボールの製造方法。
【発明の詳細な説明】
【技術分野】
【０００１】
本発明は、飲料水を浄化し、お風呂に入れることによってさらに体を暖かにし、また、冷蔵庫の脱臭剤としても機能する遠赤外放射性、保湿性、脱臭性等に優れた鉱物質ボールとその製造方法に関する。
【背景技術】
【０００２】
従来から、遠赤外線を放射する物質として、例えば、下記の特許文献に開示されているように、特定組成のセラミックスが、加湿効果、入浴時の加温効果、人体の治療効果があることが知られている。
【０００３】
ところが、セラミックス自体を硬質であるため微細粉末とするのが困難であり、球状への成形が困難であるため使い勝手が悪く、また、その焼成温度が高いという製造上の欠点があり、各種家庭用に適した高い遠赤外線を有する球状体を安価に得ることはできない。
【先行技術文献】
【特許文献】
【０００４】
【特許文献１】特開平１１−２９０４１１号公報
【特許文献２】特開２００１−３４６８５２号公報
【特許文献３】特開２００８−１３６８３４号公報
【特許文献４】特許第３６８６５７７号
【発明の概要】
【発明が解決しようとする課題】
【０００５】
本発明は、飲料水を浄化し、各種飲食物の味をまろやかにし、冷蔵庫の脱臭剤としても機能する遠赤外放射性、保湿性、脱臭性等に優れた鉱物質ボールとその製造方法を提供する。
【課題を解決するための手段】
【０００６】
本発明は、天然の遠赤外線放射岩石を含有した陶土からなる球状の素焼き芯体表面に、超微粒の遠赤外線放射物質を含有する釉薬を施した外径が２０〜３０ｍｍの遠赤外線を放射するボール状焼き物である。
【０００７】
天然の遠赤外線放射物質としては、破砕した蛇紋石、角閃石等を使用できる。破砕した蛇紋石、角閃石等は、その角ばったへき面を有し、陶土中に均一に分散でき、また、その粉砕の程度が数μｍ径以上であっても、分散の度合いがさほど均一がでなくとも、通常の陶土の素焼きの程度で、通常の使用の状態の下での強度は得られる。
【０００８】
この素焼きの芯体の表面には、ナノメーターオーダーの超微粉状の遠赤外線放射物質を含有する釉薬を数ミクロンの厚みに施したのち、通常の釉薬の焼成温度１１５０〜１２６０℃で焼成する。
【０００９】
陶土に遠赤外線を放出する鉱物質粉末を混ぜて球状の芯体を成形し、これの素焼きに際しての安定性を得るために底を平らにし、ここの底部を除いて、ナノオーダーの超微粒遠赤外線放射物質を含有する釉薬中に浸漬して釉薬を施し、焼成して作製する。
【００１０】
本発明において、芯体の製造のために陶土に配合する遠赤外線を放射する自然鉱石としては、蛇紋岩、角閃石等が使用できる。
【００１１】
また、本発明は、特許文献４に開示された記載の１〜１００ｎｍ径の超微相寸法のナノ複合体粒子が、赤外線放射性を有し、通常の陶磁器類の施釉中に良く分散することを見出したことによる。
【００１２】
この特許文献４には、ポリマーマトリックスと、このポリマーマトリックス内に均一に分散し、ポリマーマトリックスの重合に触媒作用を及ぼす触媒が挿入された層状陶土鉱物とからなるポリマーと陶土との複合体であって、この層状陶土鉱物に、反応性官能基を有する界面活性剤、カップリング剤または相溶化剤がさらに挿入されたポリマーと陶土複合体の超微粒粒子が開示されている。
【００１３】
そして、この特許文献４に開示されたポリマーと陶土との複合体は、超微相寸法（ultrafine phase dimensions）が１〜１００ｎｍである、７〜３００ミリ当量／１００ｇの陽イオン交換容量を有し、マイクロ複合体およびマクロ複合体と比べて、高剛性、高強度、高耐熱性、低吸湿性、低燃焼性、低通気性において改善された層状のナノ複合体である。
【００１４】
そして、本発明においては、このナノ複合体を配合した釉薬を、２０〜３０ｍｍの外径を持ち、天然の遠赤外線放射岩石を含有する陶土からなる球状の素焼き芯体の表面に施釉することによって、遠赤外線の放射の均一性が維持でき、前記家庭用として、入浴用、水の浄化その他の目的に利用できる。
【発明の効果】
【００１５】
この発明の遠赤外線放射性ボールは、ほぼ、半永久的に遠赤外線放射性を維持でき、しかも、その基材が劣化することがなく、使い勝手も優れた極めて重宝な家庭用遠赤外線放射性機能材であり、安価に製造できる。
【図面の簡単な説明】
【００１６】
【図１】本発明に係る遠赤外線放射鉱物質ボールの外観を示す。
【図２】本発明の実施例に係る鉱物質ボールの遠赤外線放射特性を示す。
【発明を実施するための形態】
【００１７】
以下、具体的な実施例によって本発明の実施の形態を説明する。
【実施例】
【００１８】
芯材の作成
陶土に蛇紋岩を１ｍｍ径に粉砕したものを１０〜１５重量％を添加し、土練木によって混合した。  混合ののち、この陶土を３０ｇ単位の塊とし球形に成形後、底部を平らにして、大気中で８００〜８５０℃で素焼きした。
【００１９】
釉薬の調製
その色に応じて、藁、松の木を燃やして灰にしたものをベースにして、これに、長石、石灰、酸化鉄を加え、これに、先の特許に係る超微粉ポリマー・粘土複合物（石康奈米科技股分有限公司社製  商標名  Ｎａｎｏｃｌａｙ）を３〜１０重量％を配合し、これに、水を添加して釉薬を調製した。ポットミルで１０時間〜１５時間、回転させ混ぜ合わせて調整した。
【００２０】
施釉
球状芯体を釉薬中に浸漬して、平らな箇所を除いて、５μｍ厚に施釉し、１１５０〜１２６０℃に焼成して、図１に示す径が２２ｍｍの底面が平らな完成品１０を得た。同図において、１は施釉箇所であり、２は施釉を行っていない陶土の下地が現れた芯体部分であり、３は平坦化のためのカット部分である。
【００２１】
遠赤外線放射テスト
得られた遠赤外線放射鉱物質ボールを４５ｍｍ×４５ｍｍ×４ｍｍのテストピースとして、長崎県窯業試験所において、遠赤外線放射率のテストを行った。試験器として日本電気製遠赤外線分光放射計ＪＩＲ−Ｅ５００を使用し、ヒーター温度１００℃によって、表面温度を８６．６℃に加熱し、波長範囲３．３３〜２５．４２μｍにおいて検知した。それぞれの波長における放射率は図２に示すとおりであり、積分放射率は８９．４％であった。
【００２２】
水道水の浄化試験
伊万里市水道水をポリ容器に入れ、これに本発明品を３個入れて１０日間放置した後の試験結果を調べた。
【００２３】
その結果は、下記表１に示すとおりであった。
【００２４】
【表１】
2011037654.tif 000002
【００２５】
表１において、水道法水質基準値は、検査前の水道水の値を示す。
【００２６】
この試験結果から、本発明品は水の浄化に効果があり、この効果は家庭内で使用する飲料水の浄化に適用できることが明らかになった。
【符号の説明】
【００２７】
１  施釉箇所      ２  芯体下地部分      ３  カット部分
【図１】
2011037654.tif 000003
【図２】
2011037654.tif 000004